(57)【要約】【課題】本発明は、多品種の溶剤形コーティング材に共通して使用することができる艶調整用の顔料分散液を提供する。【解決手段】本発明の顔料分散液は、溶剤（Ａ）及び顔料（Ｂ）を含む顔料分散液であって、光透過率が１０％以上であることを特徴とする。【選択図】なし【特許請求の範囲】
【請求項１】
溶剤（Ａ）及び顔料（Ｂ）を含む顔料分散液であって、
光透過率が１０％以上であることを特徴とする顔料分散液。
【請求項２】
前記溶剤（Ａ）１００重量部に対し、前記顔料（Ｂ）を１重量部以上４０重量部以下含むことを特徴とする請求項１に記載の顔料分散液。
【請求項３】
前記溶剤（Ａ）中の脂肪族炭化水素の比率が３０重量％以上であることを特徴とする請求項１または請求項２に記載の顔料分散液。
【請求項４】
前記顔料（Ｂ）が、吸油量５０ｍｌ／１００ｇ以上の顔料を含むことを特徴とする請求項１から請求項３のいずれかに記載の顔料分散液。
【請求項５】
さらに、分散剤を含み、
該分散剤が、分子中にアルキレンオキサイドを含む分散剤であることを特徴とする請求項１から請求項４のいずれかに記載の顔料分散液。
【請求項６】
前記溶剤（Ａ）１００重量部に対し、前記分散剤を０．１重量部以上２０重量部以下含むことを特徴とする請求項１から請求項５のいずれかに記載の顔料分散液。
【請求項７】
溶剤を含むコーティング材に、請求項１から請求項６のいずれかに記載の顔料分散液を混合することを特徴とするコーティング材の艶調整方法。
【請求項８】
溶剤を含むコーティング材１００重量部に対し、請求項１から請求項６のいずれかに記載の顔料分散液を１重量部以上５０重量部以下混合することを特徴とするコーティング材の艶調整方法。
【請求項９】
前記コーティング材が、脂肪族炭化水素の比率が３０重量％以上である溶剤を含むものであることを特徴とする請求項７または請求項８に記載のコーティング材の艶調整方法。
【発明の詳細な説明】
【技術分野】
【０００１】
本発明は、新規な顔料分散液に関する。本発明の顔料分散液は、艶調整用の顔料分散液として、多品種の溶剤形コーティング材に共通して使用することができるものである。
【背景技術】
【０００２】
従来より、建築物、土木構築物等の躯体の保護、意匠性の付与および、美観性の向上のため塗装仕上げが行われており、優れた塗膜物性を有することから種々の溶剤形コーティング材が多く用いられている。
【０００３】
このようなコーティング材においては、多種多様な条件に応じたコーティング材を提供する必要がある。例えば、同一品種のコーティング材であっても、艶有り、７分艶、５分艶、３分艶、艶消し等のそれぞれの艶に応じたものを用意し対応する必要がある。
【０００４】
例えば特許文献１には、艶消剤を含むコーティング材が記載されている。
しかし特許文献１では、所望の艶消度合に応じ、所定量の艶消剤を配合して艶を調整したコーティング材を用意しておく必要がある。
よって、コーティング材の品種が増えるに従い、艶調整品を含めたコーティング材の総数は相乗的に増大していき、コーティング材の製造工場や販売店等においては、保管や在庫管理等が煩雑となる問題が生じるおそれがある。
【先行技術文献】
【特許文献】
【０００５】
【特許文献１】特開２０１７−１１９７３０号公報
【発明の概要】
【発明が解決しようとする課題】
【０００６】
本発明は、かかる実情に鑑みてなされたものであり、多品種の溶剤形コーティング材に対する艶調整において、共通して使用することが可能な顔料分散液を提供することを目的とするものである。
【課題を解決するための手段】
【０００７】
本発明者は鋭意検討の結果、溶剤及び顔料を必須成分とし、光透過率が１０％以上である顔料分散液が、多品種の溶剤形コーティング材に対し、色彩に悪影響を与えず艶調整に有効であること見出し、本発明を完成させるに至った。
【０００８】
すなわち、本発明は以下の特徴を有するものである。
１．溶剤（Ａ）及び顔料（Ｂ）を含む顔料分散液であって、
光透過率が１０％以上であることを特徴とする顔料分散液。
２．前記溶剤（Ａ）１００重量部に対し、前記顔料（Ｂ）を１重量部以上４０重量部以下含むことを特徴とする１．に記載の顔料分散液。
３．前記溶剤（Ａ）中の脂肪族炭化水素の比率が３０重量％以上であることを特徴とする１．または２．に記載の顔料分散液。
４．前記顔料（Ｂ）が、吸油量５０ｍｌ／１００ｇ以上の顔料を含むことを特徴とする１．から３．のいずれかに記載の顔料分散液。
５．さらに、分散剤を含み、
該分散剤が、分子中にアルキレンオキサイドを含む分散剤であることを特徴とする１．から４．のいずれかに記載の顔料分散液。
６．前記溶剤（Ａ）１００重量部に対し、前記分散剤を０．１重量部以上２０重量部以下含むことを特徴とする１．から５．のいずれかに記載の顔料分散液。
７．溶剤を含むコーティング材に、１．から６．のいずれかに記載の顔料分散液を混合することを特徴とするコーティング材の艶調整方法。
８．溶剤を含むコーティング材１００重量部に対し、１．から６．のいずれかに記載の顔料分散液を１重量部以上５０重量部以下混合することを特徴とするコーティング材の艶調整方法。
９．前記コーティング材が、脂肪族炭化水素の比率が３０重量％以上である溶剤を含むものであることを特徴とする７．または８．に記載のコーティング材の艶調整方法。
【発明の効果】
【０００９】
本発明の顔料分散液は、多品種の溶剤形コーティング材に対し、色彩や物性に悪影響を与えず艶調整に有効であり、多品種の溶剤形コーティング材に共通して使用することが可能である。本発明顔料分散液を使用することによって、工場、販売店等における保管スペースや在庫管理の問題を軽減することができる。
【発明を実施するための形態】
【００１０】
以下、本発明を実施するための形態について説明する。
【００１１】
本発明の顔料分散液は、溶剤（Ａ）及び顔料（Ｂ）を含むもので、顔料分散液の光透過率は、１０％以上（好ましくは２０％以上、さらに好ましくは３０％以上）であることを特徴とする。
光透過率が１０％以上である顔料分散液は、溶剤（Ａ）と顔料（Ｂ）の相性が良く、分散安定性に優れている。このような顔料分散液は、多品種の溶剤形コーティング材との適性が高く、コーティング材中においては貯蔵安定性に優れているとともに、塗膜の色彩に悪影響を与えず艶調整機能に優れている。
顔料分散液の光透過率が、１０％未満である場合は、分散安定性、貯蔵安定性が不十分となり、多品種の溶剤形コーティング材で使用することが困難である。また、塗膜の色彩に悪影響を与えるおそれがある。
【００１２】
光透過率は、分光光度計（島津製作所製「ＵＶ−３１００」）により測定され、試料を入れた厚さ５ｍｍのセルを通過する波長６６０ｎｍの光について、セル通過前の強度（入射光強度）に対するセル通過後の強度（透過光強度）の比により表されるものである。
本発明では、溶剤（Ａ）のみのものをブランク試料とし、溶剤（Ａ）及び顔料（Ｂ）を含む顔料分散液試料とし、下式（１）で表される。
式（１）
光透過率（％）＝（顔料分散液試料の透過光強度／顔料分散液試料の入射光強度）／（ブランク試料の透過光強度／ブランク試料の入射光強度）×１００
【００１３】
溶剤（Ａ）と顔料（Ｂ）の混合比率は、特に限定されないが、溶剤（Ａ）１００重量部に対し、顔料（Ｂ）０．５重量部以上５０重量部以下（より好ましくは１重量部以上４０重量部以下、さらに好ましくは５重量部以上３５重量部以下）であることが好ましい。
このような混合比率では、顔料分散液の透明性に優れ、高い光透過率を示し、多品種の溶剤形コーティング材に適用可能であるとともに、優れた艶調整機能を発揮する。なお、７分艶、５分艶等に調整する場合は、顔料（Ｂ）の混合比率はより少なくてもよい。
【００１４】
溶剤（Ａ）は、特に限定されないが、芳香族炭化水素溶剤、脂肪族炭化水素溶剤等を用いることができる。
芳香族炭化水素溶剤としては、例えば、トルエン、キシレン、エチルベンゼン等を１種または２種以上使用することができる。
脂肪族炭化水素溶剤としては、例えば、ｎ−ブタン、ｎ−ヘキサン、ｎ−ペンタン、ｎ−オクタン、イソオクタン、ｎ−ノナン、イソノナン、ｎ−デカン、イソデカン、ｎ−ウンデカン、ｎ−ドデカン、シクロペンタン、シクロヘキサン、シクロブタン等を１種または２種以上使用することができる。
また、脂肪族炭化水素溶剤を主成分とするものとして、例えば、テルピン油、ミネラルスピリット、ホワイトスピリット、ミネラルターペン、イソパラフィン、石油エーテル、ソルベントナフサ、石油ナフサ等が挙げられ、これらのうち１種または２種以上使用することができる。
【００１５】
本発明では特に、全溶剤のうち３０重量％以上（好ましくは４０重量％以上、さらに好ましくは５０重量％以上）が脂肪族炭化水素溶剤である溶剤が好ましい。
さらに、脂肪族炭化水素溶剤と芳香族炭化水素溶剤とを混合したものが好ましく、その混合比率（重量比率）は、脂肪族炭化水素溶剤：芳香族炭化水素溶剤が９０：１０〜３０：７０、さらに好ましくは８５：１５〜４０：６０、より好ましくは８０：２０〜５０：５０であるものを好適に使用することができる。このような混合比率である溶剤は、透明性、分散安定性、貯蔵安定性に優れた顔料分散液を得ることができ、塗膜の色彩や物性に悪影響を与えず、艶調整機能に優れた効果を発揮する。
さらに、トルエン、キシレンを含まず、引火点２１℃以上の第２石油類に該当するものが、安全衛生上好ましい。
なお本発明において、「ａ〜ｂ」は「ａ以上ｂ以下」と同義である。
【００１６】
なお溶剤（Ａ）としては、本発明の効果を損なわない程度に、シクロヘキサン、シクロヘキセン、メチルシクロヘキサン、エチルシクロヘキサン等の脂環式炭化水素溶剤、また、酢酸エチル、酢酸ブチル、セロソルブアセテート、プロピレングリコールモノメチルエーテルアセテート、プロピレングリコールモノエチルエーテルアセテート等のエステル系溶剤、メチルエチルケトン、メチルイソブチルケトン、シクロヘキサノン等のケトン系溶剤、ブタノール、イソプロピルアルコール、シクロヘキサノール等のアルコール系溶剤、エチレングリコールモノブチルエーテル、プロピレングリコールモノメチルエーテル等のグリコール系溶剤を含むこともできる。
【００１７】
顔料（Ｂ）は、艶調整効果を有するものであれば特に限定されず、例えば、ゼオライト、硫酸ナトリウム、アルミナ、アロフェン、ホワイトカーボン、珪藻土、珪灰石、珪質頁岩、バーミキュライト、パーライト、大谷石粉、活性白土、炭、活性炭、木粉、シラスバルーン、炭酸カルシウム、カオリン、クレー、陶土、チャイナクレー、タルク、バライト粉、硫酸バリウム、炭酸バリウム、炭酸マグネシウム、シリカ粉、水酸化アルミニウム等が挙げられ、これらのうち１種または２種以上使用することができる。
本発明では特に、吸油量５０ｍｌ／１００ｇ以上（より好ましくは１００ｍｌ／１００ｇ以上、さらに好ましくは１５０ｍｌ／１００ｇ以上）である顔料を含むことが好ましく、吸油量５０ｍｌ／１００ｇ以上の顔料として、例えば、ゼオライト、硫酸ナトリウム、アルミナ、アロフェン、ホワイトカーボン、珪藻土、珪灰石、珪質頁岩、バーミキュライト、パーライト、大谷石粉、活性白土、炭、活性炭、木粉、シラスバルーン等が挙げられる。本発明では特に、珪藻土、ホワイトカーボン等を用いることが好ましい。
なお吸油量は、ＪＩＳ  Ｋ  ５１０１−１３−１（精製あまに油法）に準じて測定した値である。
このような顔料（Ｂ）は、溶剤との相溶性（相性）が良く、艶調整効果が高いため、分散安定性に優れ、少量で艶調整が可能である。
【００１８】
顔料（Ｂ）の平均粒子径は、特に限定されないが、１μｍ以上３０μｍ以下（より好ましくは１．５μｍ以上２０μｍ以下、さらに好ましくは２μｍ以上１５μｍ以下）であることが好ましい。本発明では、顔料（Ｂ）の平均粒子径が大きくても、分散安定性に優れた顔料分散液を得ることができる。
【００１９】
本発明の顔料分散液には、上述の成分の他、本発明の効果を阻害しない範囲内で各種添加剤を配合することも可能である。このような添加剤としては、例えば、合成樹脂、分散剤、防腐剤、防黴剤、防藻剤、消泡剤、レベリング剤、沈降防止剤、たれ防止剤、触媒、硬化促進剤、脱水剤、紫外線吸収剤、光安定剤等が挙げられる。
【００２０】
合成樹脂は、コーティング材用の結合剤として作用するもので、このような合成樹脂を顔料分散液に配合することもできる。
合成樹脂としては、特に限定されず、例えば、アクリル樹脂、アルキッド樹脂、ウレタン樹脂、エポキシ樹脂、アクリルシリコン樹脂、シリコン樹脂、フッ素樹脂等が挙げられ、これらのうち１種または２種以上を用いることができる。
溶剤（Ａ）と合成樹脂の混合比率は、特に限定されないが、溶剤（Ａ）１００重量部に対し、合成樹脂（固形分）０．１重量部以上１０重量部以下（さらには０．５重量部以上８重量部以下）であることが好ましい。なお本発明では、合成樹脂を含まない態様も好適である。
【００２１】
分散剤は、顔料分散液の分散安定性に寄与し、コーティング材中において貯蔵安定性に寄与する成分である。分散剤としては、特に限定されないが、本発明では、分子中にアルキレンオキサイドを含む化合物が好ましい。
分散剤としては、例えば、ポリエチレングリコール、ポリプロピレングリコール、ポリブチレングリコール、ポリペンテングリコールから選ばれる１種以上、または、それらにエチレンオキサイド、プロピレンオキサイド、ブチレンオキサイド、ペンテンオキサイド、エチレングリコール、ジエチレングリコール、プロピレングリコール、ジプロピレングリコール、ブチレングリコール、ジブチレングリコール、ペンテングリコールから選ばれる１種以上を反応して得られる反応生成物等のポリアルキレングリコール、
または該ポリアルキレングリコールに、水酸基含有化合物、イソシアネート含有化合物、カルボキシル基含有化合物、リン酸基含有化合物、スルホン酸基含有化合物から選ばれる１種以上を付加させたポリアルキレングリコール付加物等を用いることができる。
【００２２】
水酸基含有化合物としては、ポリアルキレングリコール以外の水酸基含有化合物として、例えば、１，３−プロパンジオール、１，２−ブタンジオール、１，４−ブタンジオール、１，５−ペンタンジオール、１，２−ヘキサンジオール、３−メチル−１，５−ペンタンジオール、１，６−ヘキサンジオール、１，７−ヘプタンジオール、グリセリン、ポリグリセリン、１，２，４−ブタントリオール、トリメチロールエタン、トリメチロールプロパン、１，２，４−ブタントリオール、ペンタエリスリトール、ソルビトール等が挙げられる。
【００２３】
イソシアネート含有化合物としては、例えば、１，３−トリメチレンジイソシアネート、１，４−テトラメチレンジイソシアネート、１，３−ペンタメチレンジイソシアネート、１，５−ペンタメチレンジイソシアネート、１，６−ヘキサメチレンジイソシアネート（ＨＭＤＩ）、１，２−プロピレンジイソシアネート、１，２−ブチレンジイソシアネート、２，３−ブチレンジイソシアネート、１，３−ブチレンジイソシアネート、２−メチル−１，５−ペンタメチレンジイソシアネート、３−メチル−１，５−ペンタメチレンジイソシアネート、２，４，４−トリメチル−１，６−ヘキサメチレンジイソシアネート、２，２，４−トリメチル−１，６−ヘキサメチレンジイソシアネート、２，６−ジイソシアネートメチルカプロエート、リジンジイソシアネ−ト、ダイマー酸ジイソシアネート、ノルボルネンジイソシアネート等の脂肪族ジイソシアネート；
１，３−シクロペンタンジイソシアネート、１，４−シクロヘキサンジイソシアネート、１，３−シクロヘキサンジイソシアネート、３−イソシアネートメチル−３，５，５−トリメチルシクロヘキシルイソシアネート、４，４´−メチレンビス（シクロヘキシルイソシアネート）、メチル−２，４−シクロヘキサンジイソシアネート、メチル−２，６−シクロヘキサンジイソシアネート、１，３−ビス（イソシアネートメチル）シクロヘキサン、１，４−ビス（イソシアネートメチル）シクロヘキサン、イソホロンジイソシアネート（ＩＰＤＩ）、ノルボルナンジイソシアネート、ジシクロヘキシルメタンジイソシアネート、水添ジフェニルメタンジイソシアネート、水添キシリレンジイソシアネート等の脂環式ジイソシアネート；
ｍ−フェニレンジイソシアネート、ｐ−フェニレンジイソシアネート、２，４−トリレンジイソシアネート（２，４−ＴＤＩ）、２，６−トリレンジイソシアネート（２，６−ＴＤＩ）、ナフチレン−１，４−ジイソシアネート、ナフチレン−１，５−ジイソシアネート、４，４´−ジフェニルジイソシアネート、４，４´−ジフェニルメタンジイソシアネート（ＭＤＩ）、２，４´−ジフェニルメタンジイソシアネート、４，４´−ジフェニルエ−テルジイソシアネート、２−ニトロジフェニル−４，４´−ジイソシアネート、２，２´−ジフェニルプロパン−４，４´−ジイソシアネート、３，３´−ジメチルジフェニルメタン−４，４´−ジイソシネート、４，４´−ジフェニルプロパンジイソシアネート、３，３´−ジメトキシジフェニル−４，４´−ジイソシアネート、ジアニシジンジイソシアネート、テトラメチレンキシリレンジイソシアネート等の芳香族ジイソシアネート；
１，３−キシリレンジイソシアネート（ＸＤＩ）、１，４−キシリレンジイソシアネ−ト（ＸＤＩ）、ω，ω´−ジイソシアネート−１，４−ジエチルベンゼン、１，３−ビス（１−イソシアネート−１−メチルエチル）ベンゼン、１，４−ビス（１−イソシアネート−１−メチルエチル）ベンゼン、１，３−ビス（α，α−ジメチルイソシアネートメチル）ベンゼン等の芳香脂肪族ジイソシアネート；
等、及びこれらのイソシアネート基含有化合物をアロハネート化、ビウレット化、２量化（ウレチジオン）、３量化（イソシアヌレート）、アダクト化、カルボジイミド反応等によって誘導体化したもの、及びそれらの混合物、及びこれらのイソシアネート基を含有する化合物と上述した共重合可能な単量体との共重合体等が挙げられる。
【００２４】
カルボキシル基含有化合物としては、例えば、マロン酸、マレイン酸、コハク酸、グルタル酸、アジピン酸、ピメリン酸、スベリン酸、アゼライン酸、セバシン酸、ドデカンジオン酸、シクロブタンジカルボン酸、シクロペンタンジカルボン酸、シクロヘキサンジカルボン酸、テレフタル酸、イソフタル酸、オルトフタル酸、ヘキサヒドロフタル酸、テトラヒドロフタル酸、フマル酸、ナフタレンジカルボン酸、ナフタル酸、ノルボルナンジカルボン酸、ビフェニルジカルボン酸、１，２−ビス（フェノキシ）エタン−ｐ，ｐ’−ジカルボン酸、ｐ−ヒドロキシ安息香酸、ｐ−（２−ヒドロキシエトキシ）安息香酸、ピロメリット酸、トリメリット酸、１２−ヒドロキシステアリン酸、ジメチロールプロピオン酸、ジメチロールブタン酸、リンゴ酸、酒石酸、クエン酸等が挙げられる。またはこれらの酸無水物等が挙げられる。
【００２５】
リン酸基含有化合物としては、例えば、リン酸、ピロリン酸、メタリン酸、ポリリン酸、亜リン酸、オキシ塩化リン、無水リン、五酸化二リン等が挙げられる。
【００２６】
スルホン酸基含有化合物としては、例えば、ジノニルナフタレンジスルホン酸、メタンジスルホン酸、１，２−エタンジスルホン酸、１，３−プロパンジスルホン酸、１，４−ブタンジスルホン酸、ベンゼンジスルホン酸、ナフタレンジスルホン酸、ビフェニルジスルホン酸等が挙げられる。
【００２７】
本発明では分散剤として、特に炭素数３から５のアルキレンオキサイドを含むものが好ましく、溶剤（Ａ）中において、顔料（Ｂ）を効率よく分散させることができる。また、顔料分散液中の溶剤と、コーティング材中の溶剤の種類が異なっていても、優れた貯蔵安定性を示し、色彩に悪影響を与えず優れた艶調整機能を発揮する。
【００２８】
溶剤（Ａ）と分散剤の混合比率は、特に限定されないが、溶剤（Ａ）１００重量部に対し、分散剤０．１重量部以上２０重量部以下（さらには０．５重量部以上１５重量部以下）であることが好ましい。
【００２９】
本発明の顔料分散液の製造は、上述の溶剤（Ａ）と顔料（Ｂ）、必要に応じその他添加剤を混合し、分散装置で分散させることによって調製することができる。分散装置としては、アトライター、ボールミル、サンドミル、ホモミキサー、ペイントシェーカー等の公知の装置を使用すればよい。
【００３０】
顔料分散液の粘度は、特に限定されないが、０．５Ｐａ・ｓ以上１０Ｐａ・ｓ以下であることが好ましい。なお、粘度は、温度２３℃、相対湿度５０％ＲＨで、Ｂ型回転粘度計で測定した値である。
また、顔料分散液のチキソトロピーインデックス（ＴＩ値）は、特に限定されないが、３以上１０以下であることが好ましい。なお、ＴＩ値は、温度２３℃、相対湿度５０％ＲＨで、Ｂ型回転粘度計を用い、下記式（２）により求められる値である。
（式２）  ＴＩ値＝η１／η２  
（但し、η１：２ｒｐｍにおける粘度（Ｐａ・ｓ：２回転目の指針値）、η２：２０ｒｐｍにおける粘度（Ｐａ・ｓ：４回転目の指針値））
このような粘性であることにより、多品種の溶剤形コーティング材に対して、優れた顔料混和性、貯蔵安定性を示すことができる。
【００３１】
本発明の顔料分散液は、多品種の溶剤形コーティング材の艶調整に使用することができる。特に本発明では、全溶剤のうち３０重量％以上が脂肪族炭化水素溶剤であるコーティング材が好ましく、１液型、２液型のいずれであってもよい。溶剤形コーティング材に含まれる樹脂としては、例えば、アクリル樹脂、アルキッド樹脂、ウレタン樹脂、エポキシ樹脂、アクリルシリコン樹脂、フッ素樹脂、あるいはこれらの複合物等が挙げられる。
【００３２】
顔料分散液の混合比率は、所望の艶の程度に応じて適宜設定すればよいが、混合対象となる溶剤形コーティング材（全量）に対し、好ましくは１重量部以上５０重量部以下、さらに好ましくは２重量部以上４０重量部以下で混合する。
【実施例】
【００３３】
以下に実施例を示し、本発明の特徴をより明確にする。なお、顔料分散液の製造においては、以下の成分を使用した。
【００３４】
・溶剤Ａ：キシレン／ミネラルスピリット混合溶液（脂肪族炭化水素の比率：８８重量％、脂肪族炭化水素溶剤：芳香族炭化水素溶剤が８８：１２）
・溶剤Ｂ：キシレン／ミネラルスピリット混合溶液（脂肪族炭化水素の比率：７０重量％、脂肪族炭化水素溶剤：芳香族炭化水素溶剤が７０：３０）
・溶剤Ｃ：キシレン／ミネラルスピリット混合溶液（脂肪族炭化水素の比率：４５重量％、脂肪族炭化水素溶剤：芳香族炭化水素溶剤が４５：５５）
・溶剤Ｄ：キシレン／ミネラルスピリット混合溶液（脂肪族炭化水素の比率：３５重量％、脂肪族炭化水素溶剤：芳香族炭化水素溶剤が３５：６５）
・溶剤Ｅ：キシレン・トルエン／ミネラルスピリット混合溶液（脂肪族炭化水素の比率：２０重量％、脂肪族炭化水素溶剤：芳香族炭化水素溶剤が２０：８０）
・顔料Ａ：ホワイトカーボン（吸油量２１０ｍｌ／１００ｇ、平均粒子径１０μｍ）
・顔料Ｂ：珪灰石（吸油量５６ｍｌ／１００ｇ、平均粒子径５μｍ）
・顔料Ｃ：炭酸カルシウム（吸油量２５ｍｌ／１００ｇ、平均粒子径１０μｍ）
・合成樹脂Ａ：アクリル樹脂（固形分５０重量％、溶剤：脂肪族炭化水素の比率７０重量％の溶剤）
・合成樹脂Ｂ：ウレタン樹脂（固形分５０重量％、溶剤：脂肪族炭化水素の比率９０重量％の溶剤）
・分散剤Ａ：（ポリエチレン／ポリプロピレン）グリコール
・分散剤Ｂ：１，３ーキシリレンジイソシアネートー（ポリエチレン／ポリプロピレン）グリコール付加物
・分散剤Ｃ：クエン酸ー（ポリエチレン／ポリプロピレン）グリコール付加物
・分散剤Ｄ：クエン酸ー（ポリエチレン）グリコール付加物
・溶剤形コーティング材Ａ：１液弱溶剤形アクリル樹脂コーティング材（白色）（溶剤中の脂肪族炭化水素の比率：７０重量％）
・溶剤形コーティング材Ｂ：１液弱溶剤形ウレタン樹脂コーティング材（白色）（溶剤中の脂肪族炭化水素の比率：９０重量％）
・溶剤形コーティング材Ｃ：１液ＮＡＤ形ウレタン樹脂コーティング材（白色）（溶剤中の脂肪族炭化水素の比率：６０重量％）
・溶剤形コーティング材Ｄ：１液弱溶剤形アクリルシリコン樹脂コーティング材（白色）（溶剤中の脂肪族炭化水素の比率：４０重量％）
【００３５】
（実施例１）
上記成分を使用し、表１に示す配合比率で混合し、標準状態（温度２５℃、相対湿度５０％）で１時間ディゾルバー分散することにより顔料分散液１を得た。顔料分散液１について、以下の試験を行った。
【００３６】
（分散安定性試験）
顔料分散液１を１０００ｍｌの容器に入れ密封し、標準状態で１日間貯蔵した後の容器内部の状態を目視にて確認した。評価は次のとおりである。結果は表２に示す。
◎：異常なし
○：ほぼ異常なし
△：一部異常有り（一部沈殿物有り）
×：異常有り（沈降物発生、分離発生）
【００３７】
（貯蔵安定性試験）
表２に示すように溶剤形コーティング材Ａ９０重量部に対し、顔料分散液１を１０重量部混合し、コーティング材を作製した。
このコーティング材を１０００ｍｌの容器に入れ密封し、５０℃の恒温器で７日間貯蔵した後、室温まで放冷して容器内部の状態を評価した（貯蔵安定性Ａ）。評価は次のとおりである。結果は表２に示す。
◎：異常なし
○：ほぼ異常なし
△：一部異常有り（一部沈殿物有り）
×：異常有り（沈降物発生、分離発生）
また、溶剤形コーティング材Ａに替えて、溶剤形コーティング材Ｂ（貯蔵安定性Ｂ）、溶剤形コーティング材Ｃ（貯蔵安定性Ｃ）、溶剤形コーティング材Ｄ（貯蔵安定性Ｄ）についても同様の試験を行った。
【００３８】
（艶消し性試験）
表３に示すように溶剤形コーティング材Ａ９０重量部に対し、顔料分散液１を１０重量部混合し、コーティング材を作製した。
このコーティング材を、予めシーラーが塗装されたスレート板に対し、塗付け量０．３ｋｇ／ｍ２でスプレー塗装した後、標準状態で１４日間乾燥させたものを試験体とした。
また、顔料分散液１を用いない溶剤形コーティング材Ａのみについても、予めシーラーが塗装されたスレート板に対し、塗付け量０．３ｋｇ／ｍ２でスプレー塗装した後、標準状態で１４日間乾燥させたものを比較試験体とした。
得られた試験体、比較試験体について、２０度光沢度をそれぞれ１０点測定し、その平均値の差を比較評価した（艶消し性Ａ）。評価は次のとおりである。結果は表２に示す。
◎：差が１０以上
○：差が５以上１０未満
△：差が３以上５０未満
×：差が３未満
また、溶剤形コーティング材Ａに替えて、溶剤形コーティング材Ｂ（艶消し性Ｂ）、溶剤形コーティング材Ｃ（艶消し性Ｃ）、溶剤形コーティング材Ｄ（艶消し性Ｄ）についても同様の試験を行った。
【００３９】
（艶ムラ性試験）
艶消し性試験（艶消し性Ａ）で得られた試験体の表面について、目視にて観察、評価を行った（艶ムラ性Ａ）。評価は次のとおりである。結果は表２に示す。
◎：艶ムラが確認されなかった
○：ほとんど艶ムラが確認されなかった
△：一部艶ムラが確認された
×：艶ムラが確認された
また、溶剤形コーティング材Ａに替えて、溶剤形コーティング材Ｂ（艶ムラ性Ｂ）、溶剤形コーティング材Ｃ（艶ムラ性Ｃ）、溶剤形コーティング材Ｄ（艶ムラ性Ｄ）についても同様の試験を行った。
【００４０】
【表１】
2019143067.tif 000002
【００４１】
【表２】
2019143067.tif 000003